(57)【要約】【課題】一液型湿気硬化性接着剤やシーラント等の硬化性樹脂に配合するにあたり、予備乾燥することなく、又は簡単な予備乾燥で十分な脱水処理が可能な表面処理重質炭酸カルシウムを提供する。【解決手段】式8,000 ≦Ａ≦25,000、0.8 ≦Ｂ≦15、0 ≦Ｃ１≦1000、及び0 ≦Ｃ２≦150 を満足することを特徴とする重質炭酸カルシウムである。  但し、Ａ：空気透過法による比表面積（ｃｍ2 ／ｇ）、Ｂ：マイクロトラックＭＴ３３００レーザー式粒度分布計により測定した粒子の５０％粒子径（ｄ５０）、Ｃ１：カールフィッシャー法（加熱気化法）により２５〜３００℃の間で測定される水分（ppm ）、Ｃ２：カールフィッシャー法（加熱気化法）により２００〜３００℃の間で測定される水分（ppm ）。【選択図】なし【特許請求の範囲】
【請求項１】
下記式（１）〜（４）を満足することを特徴とする重質炭酸カルシウム。
8,000 ≦Ａ≦25,000  （１）
0.8 ≦Ｂ≦15        （２）
0 ≦Ｃ１≦1000      （３）
0 ≦Ｃ２≦150       （４）
但し、
Ａ：空気透過法による比表面積（ｃｍ2 ／ｇ）、
Ｂ：炭酸カルシウム粉体の平均粒子径（μｍ）で、マイクロトラックＭＴ３３００レーザー式粒度分布計により測定した粒子の５０％粒子径（ｄ５０）、
Ｃ１：カールフィッシャー法（加熱気化法）により２５〜３００℃の間で測定される水分（ppm ）、
Ｃ２：カールフィッシャー法（加熱気化法）により２００〜３００℃の間で測定される水分（ppm ）。
【請求項２】
脂肪酸、その誘導体から選ばれる少なくとも１種で表面処理されたことを特徴とする請求項１記載の重質炭酸カルシウム。
【請求項３】
重質炭酸カルシウムを、焼成炉、ロータリーキルン、マイクロ波炉から選ばれる加熱装置を用いて２００℃以上８００℃以下で加熱処理することを特徴とする請求項１記載の重質炭酸カルシウムの製造方法。
【請求項４】
請求項３に記載の加熱処理した後、脂肪酸、その誘導体から選ばれる少なくとも１種で表面処理することを特徴とする請求項２記載の重質炭酸カルシウムの製造方法。
【請求項５】
請求項１又は２に記載の重質炭酸カルシウムを配合してなることを特徴とする樹脂組成物。
【請求項６】
樹脂が硬化性樹脂であることを特徴とする請求項４に記載の樹脂組成物。
【請求項７】
熱可塑性樹脂が一液型接着剤又は一液型シーラント用であることを特徴とする請求項５に記載の樹脂組成物。
【発明の詳細な説明】
【技術分野】
【０００１】
本発明は、合成樹脂用、特に一液接着剤、シーラントに好適な重質炭酸カルシウム、その製造方法、及び該炭酸カルシウムを含有した樹脂組成物に関する。
【０００２】
炭酸カルシウムは不活性で、比較的安価であり、且つ人体への影響が少なく環境にも優しいフィラーであるが、表面が親水性で、吸湿しやすく、樹脂との親和性に劣る。そこで、場合によっては表面処理することでこれらの欠点を改善されて使用されているが、高度な用途には樹脂との接着性不良や貯蔵安定性不良が原因で十分な性能が得られないことがある。
【０００３】
一液型湿気硬化性接着剤には空気中の水分により硬化反応が進行するように配合設計されているが、炭酸カルシウムのようなフィラーを配合することにより接着剤にボリュームを付与でき、モジュラスをコントロールして接着の作業性が改善されたり、接着強度が制御される。しかし、炭酸カルシウム中の水分が遊離して、炭酸カルシウムが配合されている樹脂中に出てきたり、樹脂中で炭酸カルシウムが経時的に吸湿するなどすると、接着剤としての使用前に硬化反応を引き起こしたりして、接着剤の貯蔵安定性などに悪影響を及ぼし、性能劣化につながることがある。この対策のために脱水剤の配合が必要になるなど、配合設計を難しくしているという問題がある。
これらの問題は、水分の少ない又は吸湿性が少ない、あるいは、容易に乾燥できる炭酸カルシウムが提供できれば解決できる可能性がある。例えば、湿式粉砕してから表面処理すると水分が少なくなることは一般的に知られている。しかし、脱水、乾燥工程が必須であり、コスト的には不利である。また、比表面積が大きくなると水分は多くなるので使用は制限される。
【０００４】
このような水分による問題を改善するため、各種の検討がおこなわれてきた。例えば、生石灰を添加して炭酸カルシウムフィラーを除湿するなど試みられてきたが、生石灰は強アルカリであるため、その使用は限定される。ビニルシラン等の脱水剤の添加も検討されているが、コストアップ要因になるという問題がある。
【０００５】
ところで、シーラント、接着剤の貯蔵安定性が悪くなるのは、炭酸カルシウム粒子の表面にあらかじめ水が存在すると、凝集しやすく、また、その水分が存在する上から疎水性の有機物を表面処理しても、内部に水分を取り込んでしまうので十分な低水分にはならない。
【０００６】
これまでに、周速２０ｍ／秒以上の高速撹拌で粉体温度を２００〜３５０℃に加熱して脱水し水分を0.02重量％以下にまで低減して、脂肪酸金属セッケンまたは非イオン性界面活性剤を添加し、その融点以上１８０℃までの温度で混合した軽質炭酸カルシウムフィラーをプラスチックに配合して射出成型して厚さ４ｍｍの成形体にすると、水分に起因するシルバーマークが発生せず、耐衝撃性、表面光沢度、耐熱性が大きく改善された成形体が得られることが報告されている。（特許文献１）
【先行技術文献】
【特許文献】
【０００７】
【特許文献１】特開昭６１−９７３６３号公報
【発明の概要】
【発明が解決しようとする課題】
【０００８】
上記特許文献１では、平均粒径３μｍで水分０．１重量％の重質炭酸カルシウムをヘンシェルミキサーで、周速４０ｍ／秒でかきまぜながら、粉体温度280 〜300 ℃で２５分間乾燥し、その後１６０℃でステアリン酸カルシウムを１６０℃で2 ％添加し水分０．００９重量％の表面処理重質炭酸カルシウムを得ている。
しかしながら、装置的にヘンシェルミキサーの撹拌熱で280 〜300 ℃にするのは困難であり、また、ジャケットにオイル媒体を通しても、シール部分が損傷したりして、装置の保守が難しくまた粉体が汚染される恐れがあるので好ましくない。更に、この重質炭酸カルシウムをポリプロピレンに配合した応用物性ではシルバーマークは発生しないが、表面光沢及び耐衝撃性に劣り、満足しうる効果が得られていない。また、大気中に放置すると水分が再吸着して使用時に充分な低水分を維持できないため、一液接着剤や一液シーラントの乾燥工程を省略できるまでは至らない。  
【０００９】
本発明者等は、かかる実情に鑑み、炭酸カルシウムの内、粉砕や分級等の物理的手段で製造される重質炭酸カルシウムが比較的初期水分が小さいので低水分化には有利と考え、鋭意研究の結果、重質炭酸カルシウムを目的とする接着剤やシーラントに必要な粒度特性を示すように調整し、適切な加熱方法や加熱条件で乾燥して水分を低減し、さらに低水分が必要な場合は疎水化の表面処理を行って製造したフィラーが上記問題を解決できることを見い出し、本発明を完成するに至った。
【００１０】
従って、本発明の目的は、乾式で生産できるためにコスト的に有利で、例えば、一液型湿気硬化性接着剤に配合するにあたって、予備乾燥することなく、あるいは簡単な予備乾燥で十分であり、大幅に工程を短縮できる重質炭酸カルシウムを提供することにある。
【課題を解決するための手段】
【００１１】
すなわち、本発明の特徴は、下記式（１）〜（４）を満足する重質炭酸カルシウムである。
8,000 ≦Ａ≦25,000  （１）
0.8 ≦Ｂ≦15        （２）
0 ≦Ｃ１≦1000      （３）
0 ≦Ｃ２≦150       （４）
但し、
Ａ：空気透過法による比表面積（ｃｍ2 ／ｇ）、
Ｂ：炭酸カルシウム粉体の平均粒子径（μｍ）で、マイクロトラックＭＴ３３００レーザー式粒度分布計により測定した粒子の５０％粒子径（ｄ５０）、
Ｃ１：カールフィッシャー法（加熱気化法）により２５〜３００℃の間で測定される水分（ppm ）、
Ｃ２：カールフィッシャー法（加熱気化法）により２００〜３００℃の間で測定される水分（ppm ）。
【００１２】
本発明の他の特徴は、脂肪酸、その誘導体から選ばれる少なくとも１種で表面処理された重質炭酸カルシウムである。
【００１３】
本発明の更に他の特徴は、重質炭酸カルシウムを、焼成炉、ロータリーキルン、マイクロ波炉から選ばれる加熱装置を用いて２００℃以上８００℃以下で加熱処理することを特徴とする上記重質炭酸カルシウムの製造方法である。
【００１４】
本発明の更に他の特徴は、上記加熱処理した後、脂肪酸、その誘導体から選ばれる少なくとも１種で表面処理する重質炭酸カルシウムの製造方法である。
【００１５】
本発明の更に他の特徴は、上記記載の重質炭酸カルシウムを配合してなる樹脂組成物である。
【００１６】
本発明の更に他の特徴は、樹脂が硬化性樹脂である。
【００１７】
本発明の更に他の特徴は、一液型接着剤用の樹脂組成物である。
【発明の効果】
【００１８】
本発明の表面処理重質炭酸カルシウムによれば、乾式で生産できるためにコスト的に有利で、例えば、一液型湿気硬化性接着剤に配合するにあたって、予備乾燥することなく、あるいは簡単な予備乾燥で十分な脱水処理を可能とする重質炭酸カルシウムが提供される。更には乾燥した際の冷却時間も短縮できる。すなわち、工程簡略しても水分による経時の粘度変化が少ない貯蔵安定性に優れた接着剤、シーラントを提供することができる。
【発明を実施するための形態】
【００１９】
本発明に係る重質炭酸カルシウムは、下記の（１）と（２）の粒度特性と、（３）と（４）で示される水分値を満足することを特徴とする。
8,000 ≦Ａ≦25,000  （１）
0.8 ≦Ｂ≦15        （２）
0 ≦Ｃ１≦1000      （３）
0 ≦Ｃ２≦150       （４）
但し、
Ａ：空気透過法による比表面積（ｃｍ2 ／ｇ）、
Ｂ：炭酸カルシウム粉体の平均粒子径（μｍ）で、マイクロトラックＭＴ３３００レーザー式粒度分布計により測定した粒子の５０％粒子径（ｄ５０）、
Ｃ１：カールフィッシャー法（加熱気化法）により常温〜３００℃の間で測定される水分（ppm ）、
Ｃ２：カールフィッシャー法（加熱気化法）により２００〜３００℃の間で測定される水分（ppm ）。
【００２０】
本発明に係る重質炭酸カルシウムは、空気透過法による比表面積Ａが8,000 〜25,000ｃｍ2 ／ｇであることが必要で、好ましくは10,000〜20,000ｃｍ2 ／ｇであり、更に好ましくは12,000〜18,000ｃｍ2 ／ｇである。
比表面積Ａが25,000ｃｍ2 ／ｇを越えると分散性の点で好ましくなく、また、表面積が大きいので吸着水分も多くなる。乾燥工程を省略するには、10,000ｃｍ2 ／ｇを越えると表面を疎水化する表面処理することが好ましい。一方、8,000 ｃｍ2 ／ｇ未満では、シーラントで使用するにはチキソ性が低く作業性に劣る。
【００２１】
空気透過法による比表面積Ａは、下記の方法で測定した。
恒圧粉体比表面積測定装置（島津製作所製：ＳＳ−１００）を使用して、下記の測定条件で測定した。
重質炭酸カルシウムの比重：２．７ｇ／ｍｌ
試料：２．７ｇ
通気させる水の量：５ｍｌ
試料層の厚み：比表面積１００００ｃｍ2 ／ｇ未満の場合は、８ｍｍ〜９ｍｍに調整
比表面積１００００ｃｍ2 ／ｇ以上２００００ｃｍ2 ／ｇ以下の場合は、９ｍｍ〜１２ｍｍに調整
比表面積２００００ｃｍ2 ／ｇ超過の場合は、１２ｍｍ〜１３ｍｍの間に調整
【００２２】
本発明に係る重質炭酸カルシウムは、Leeds & Northrup社製マイクロトラックＭＴ３３００で測定した平均粒径Ｂが0.8 〜15μｍであることが必要で、1.5 〜10μｍであることが好ましく、更に好ましくは2 〜7 μｍである。
平均粒径Ｂを0.8 μｍ未満にすることは技術上可能であるが、超微粉が多くなり、水分除去の点で不利であり、また樹脂中でも凝集した二次粒子のままで存在するため好ましくなく、一方、平均粒子径Ｂが15μｍを越えると、例えば、接着剤中で沈降が発生するので好ましくない。
【００２３】
なお、マイクロトラックＭＴ３３００での測定に用いる媒体には、メタノールを用いた。
また、測定に際しては、測定に用いるメタノールスラリーに前分散として日本精機製作所製超音波分散機 Ultra Sonic Generator US-300Tを使用し、300 μＡで60秒間照射した後に測定した。
【００２４】
本発明に係る重質炭酸カルシウムは、カールフィッシャー法（加熱気化法）による２５〜３００℃の間で測定される水分Ｃ１が1000ppm 以下であることが必要で、好ましくは700ppm以下であり、更に好ましくは500ppm以下である。Ｃ１が1000ppm を越えると通常乾燥工程が必要であり、加熱減圧して乾燥してもその工程に時間が掛かり、その後の冷却にも通常３〜４時間掛かる。従って、炭酸カルシウムを予備乾燥をしないで一液接着剤を得ることができる炭酸カルシウムフィラーを得る本発明の目的を果たせない。
また本発明における重質炭酸カルシウム、２００〜３００℃の間で測定される水分Ｃ２が、0 ≦Ｃ２≦150 （ppm ）であることが必要で、好ましくは0 ≦Ｃ２≦100 （ppm ）であり、より好ましくは0 ≦Ｃ２≦50（ppm ）である。Ｃ２が150ppmを越えると、接着剤カートリッジ中で経時による増粘する可能性が高く貯蔵安定性に欠け、本発明の目的を果たせない。
【００２５】
水分Ｃ1 及びＣ２は、重質炭酸カルシウムを例えば品温２００℃以上８００℃以下で、より好ましくは品温２５０℃〜７００℃で、更に好ましくは品温３００℃〜６００℃で一定時間加熱処理することにより小さくすることができる。特にＣ２は、重質炭酸カルシウム粉体中の超微粒子が比較的大きな粒子表面に焼結して、または粉砕により発生した数十Åのメゾポアが焼結により収縮したために、比表面積を低下させた結果水分が少なくなると考えられる。２００℃より低い温度では粉体表面の吸着水分を離脱するだけで、化学吸着している水分は離脱しない。また、再吸湿性が高く本発明の目的を果たせない。また、８００℃より高い温度で加熱処理すると、滞留時間にもよるが粒子内部まで生石灰化してＰＨを上昇させ、焼結により凝集した粗大粒子に成長するので好ましくない。
本発明において加熱処理に使用する加熱装置としては、例えば、トンネルキルン、ローラハウスキルン、プッシャーキルン、シャトルキルン、台車昇降式キルン、電気炉等が挙げられる。ロータリーキルンとしては、例えば、外熱式ロータリーキルン、内熱式ロータリーキルン、バッチ式ロータリーキルンが挙げられる。更に、これらの加熱装置にマイクロ波を組み合わせたマイクロ波炉等が挙げられる。好ましくは、コスト、作業性、熱履歴のムラを考慮するとロータリーキルンが好適であり、中でも好ましいのは外熱式ロータリーキルンである。内熱式ロータリーキルンは粉体の白色度を低下させる可能性があり、バッチ式は後工程の表面処理を考慮すると効率が悪いためである。
【００２６】
カールフィッシャー法（加熱気化法）による水分Ｃ１、Ｃ２は下記の方法で測定した。
水分気化装置（三菱化学社製：ＶＡ−１００）を使用し、カールフィッシャー法水分計（三菱化学社製：ＣＡ−１００）により重質炭酸カルシウムの水分量を３回測定し、それらの平均値とした。
尚、重質炭酸カルシウムサンプルは２５℃に調整された部屋で２日間以上静置した後に測定される。測定条件は下記のとおりである。
昇温開始温度：２５℃
昇温終了温度：３００℃
ステップ温度：１００℃
終点検出レベル：０．１μｇ／ｓ
滴定開始延滞時間：２ｍｉｎ
導通ガス：Ｎ2 ガス
導通ガス量：２５０ｍｌ／ｍｉｎ
サンプル量：１ｇ
【００２７】
本発明に係る重質炭酸カルシウムは、疎水系の表面処理を施した方が好適である。特に比表面積Ａが10,000ｃｍ2 ／ｇを超えると加熱処理した後に、その表面積に比例して経時で吸着水分が多くなるためである。その再吸着する水分量は加熱処理しない場合に比べて充分少ない値であるが、乾燥工程無しで使用するには問題がある。通常、配合量にもよるが800ppmを超えると乾燥が必要となる。加熱処理すると乾燥時間を大幅に短縮することができるが、広範囲に使用するならば表面処理して表面を疎水化して表面張力を下げる必要がある。特に、粘性やチキソ性が必要な場合は重質炭酸カルシウムの粒子径は小さい必要があり、その場合加熱処理だけでは十分な低水分を得られない。
【００２８】
本発明に用いられる表面処理剤は、有機物であれば特に限定されることなく用いることができる。具体的に例示すると、一価アルコールの高級脂肪酸エステル、多価アルコールの高級脂肪酸エステル、モンタワックスタイプの非常に長鎖のエステルの部分加水分解物等の脂肪酸エステル系滑剤；ポリオキシエチレングリセリン脂肪酸エステル、ポリオキシエチレンヒマシ油および硬化ひまし油、ポリオキシエチレンソルビタン脂肪酸エステル、ポリオキシエチレンソルビトール脂肪酸エステル、ポリエチレングリコール脂肪酸エステル、ポリグリセリン脂肪酸エステル、ポリグリセリン脂肪酸エステル、ソルビタン脂肪酸エステルの非イオン界面活性剤が挙げられ、これらは単独で又は２種以上組み合わせて用いられる。尚、上記一価アルコールとしては炭素数が１〜１８であるメチルアルコール、エチルアルコール、プロピルアルコール、ブチルアルコール等が挙げられ、多価アルコールとしてはエチレングリコール、グリセリン、ソルビトール等が挙げられ、高級脂肪酸としては炭素数が８〜１８のラウリン酸、ミリスチン酸、パルミチン酸、ステアリン酸等が挙げられる。
【００２９】
さらには、オレイン酸、ラウリン酸、ミリスチン酸、ミリスチン酸イソトリデシル、パルミチン酸、ベヘニン酸、ステアリン酸、イソステアリン酸等の脂肪酸；前記脂肪酸のアマイド、エステルおよびビスアマイド；ステアリルアルコール等の高級アルコールまたは分岐高級アルコール；ステアリン酸バリウム、ステアリン酸カルシウム、ステアリン酸アルミニウム、ステアリン酸亜鉛、ステアリン酸マグネシウムまたはその複合体等の金属石鹸系滑剤；Ｃ16以上の流動パラフィン、マイクロクリスタンワックス、天然パラフィン、合成パラフィン、ポリオレフィンワックスおよびこれらの部分酸化物、あるいはフッ化物、塩化物などの脂肪族炭化水素系滑剤；シリコンオイル、大豆油、ヤシ油、パーム核油、アマニ油、ナタネ油、綿実油、キリ油、ヒマシ油、牛脂、スクワラン、ラノリン、硬化油等の油剤；Ｎ−アシルアミノ酸塩、アルキルエーテルカルボン酸塩、アシル化ペプチド等のカルボン酸塩；アルキルスルホン酸塩、アルキルベンゼンおよびアルキルナフタレンスルホン酸塩、スルホンコハク酸塩、α−オレフィンスルホン酸塩、Ｎ−アシルスルホン酸塩等のスルホン酸塩；硫酸化油、アルキル硫酸塩、アルキルエーテル硫酸塩、アルキルアリルエーテル硫酸塩、アルキルアミド硫酸塩等の硫酸エステル塩；アルキルリン酸塩、アルキルエーテルリン酸塩、アルキルアリルエーテルリン酸塩等のリン酸エステル塩；脂肪族アミン塩、脂肪族４級アンモニウム塩、ベンザルコニウム塩、塩化ベンゼトニウム、ピリジニウム塩、イミダゾリニウム塩等の陽イオン界面活性剤；カルボキシベタイン型、アミノカルボン酸塩、イミダゾリニウムベタイン、レシチン等の両性界面活性剤；ポリオキシエチレンアルキルエーテル、ポリオキシエチレン２級アルコールエーテル、ポリオキシエチレンアルキルフェニルエーテル、ポリオキシエチレンステロールエーテル、ポリオキシエチレンラノリン誘導体、アルキルフェノールホルマリン縮合物の酸化エチレン誘導体、ポリオキシエチレンポリオキシプロピレンブロックポリマー、ポリオキシエチレンポリオキシプロピレンアルキルエーテル、脂肪酸アルカノールアミド、ポリオキシエチレン脂肪酸エステルアミド、ポリオキシエチレンアルキルアミン、アルキルアミンオキサイド等の非イオン界面活性剤；フッ素系界面活性剤；ポリオキシエチレンアリルグリシジルノニルフェニルエーテル等の反応系界面活性剤等が挙げられ、これらは単独で又は２種以上組み合わせて用いられる。更には、上記した非イオン界面活性剤と組み合わせて用いられる。
これらの表面処理剤の中では、ラウリン酸、パルミチン酸、ステアリン酸、ベヘニン酸等の飽和脂肪酸およびそのメチルエステル、ブチルエステルが性能的にもコスト的にも好ましい。
【００３０】
上記の如くして得られた重質炭酸カルシウムは、低水分であるので、水分で硬化する硬化性樹脂、例えば、接着剤やシーラント等に好適に配合することができる。本発明に係わる一液タイプ湿気硬化型接着剤及びシーラントには、一液湿気硬化型ウレタン樹脂、シリコーン樹脂、変成シリコーン樹脂、ポリサルファイド、エポキシ樹脂などが例示される。
一液湿気硬化型ウレタン樹脂系接着剤及びシーラントは、分子の末端部分に合計２個以上の活性水素を有する通常分子量が１００〜２００００のポリオールと芳香族ポリイソシアネート類や脂肪族あるいは脂環族ポリイソシアネート類などのポリイソシアネート化合物との反応によって得られるウレタンプレポリマーと、ウレタンプレポリマーと、充填剤、ポリエチレン繊維やシリカなどの添加剤、希釈剤とからなる。
シリコーン樹脂系接着剤及びシーラントは、分子末端にアルコキシシリル基を持ち主鎖構造がアルキレン構造であるシリコーン系ポリマー、例えばトリアルコキシシリル基、アルキルジアルコキシシリル基、ジアルキルアルコキシシリル基等の１種以上を分子末端に持ち、主鎖構造がエチレン、プロピレン、ブチレン、イソブチレンのような繰り返し単位のポリアルキレン構造を持つ数平均分子量が１０００〜３００００のポリマーが使用される。
変成シリコーン樹脂系接着剤及びシーラントは、加水分解性ケイ素官能基を末端に持つポリエーテル共重合体であり、硬化触媒の作用によって、末端が加水分解するともに末端同士が結合し、硬化するものであり、主鎖構造にはエーテル結合を有するものなどが採用される。具体例としてポリ（メチルジメトキシシリルエーテル）などが挙げられる。
変成シリコーン樹脂の硬化触媒としては、公知のものが使用でき、例えばオクチル酸錫、ステアリン酸錫、ナフテン酸鉄、オクチル酸鉛などの有機カルボン酸塩、ジ−ｎ−ブチル錫−ジラウレート、ジ−ｎ−ブチル錫−ジフタレート  等の有機錫などを単独若しくは混合して採用できる。
なお、変成シリコーン樹脂単独でもよいし、エポキシ樹脂を併用することもできる。エポキシ樹脂を併用することにより接着剤の凝集力と硬度を付与できるため、接着層に要求される性能に対応した配合が決められればよい。
エポキシ樹脂が併用される場合には、エポキシ樹脂の硬化剤である脂肪族ポリアミン、脂環式ポリアミン、ノルボルナンジアミン−エポキシアダクト体、親水性ケチミン或いは疎水性ケチミン等が採用される。
ポリサルファイド樹脂系接着剤及びシーラントは、末端に反応性メルカプト基を持つ重合体であり、分子量は２００〜２００００が適合し、当樹脂に充填材、可塑剤、反応調製剤、粘着性付与剤などの添加物が配合されて調製されたものが使用される。
本発明の重質炭酸カルシウムを、これら一液型湿気硬化性接着剤に配合する際に、重質炭酸カルシウムを予備乾燥せずに使用できるので作業性、コスト面で非常に有利である。
本発明の重質炭酸カルシウムの配合量は、必要に応じて調整されるが、これら一液型湿気硬化性接着剤及びシーラント全量に対して１〜２００重量部が一般的である。例えば、一液湿気硬化型ウレタン樹脂系接着剤においては、ウレタンプレポリマー１００重量部に対して重質炭酸カルシウは１０〜３００重量部程度、好ましくは２５〜２００重量部程度添加配合すればよい。
【００３１】
一液湿気硬化型ウレタン系接着剤及びシーラント組成物に対して、適切な粘度とチキソ性を付与する目的のために、ポリエチレン繊維やシリカを配合して塗布作業性、くし目のヤマ立ち、キレ及び、接着剤被膜の凝集力を更に付与することもできる。配合量は任意であるが、たとえば、ウレタンプレポリマー１００重量部に対して０．１〜１０重量部程度、好ましくは０．５〜８重量部程度添加配合すればよい。
【００３２】
一液湿気硬化型ウレタン系接着剤及びシーラント組成物に、希釈作用によりその粘度を低下させる目的のために希釈剤として、例えば、トルエン、キシレン、ミネラルスピリッツ等の芳香族炭化水素、ヘキサン、ヘプタン、オクタン等の脂肪族炭化水素、メチルシクロヘキサン等の脂環式炭化水素、ガソリンから灯油留分にいたる石油系溶剤類、２，２，４−トリメチル−１，３−ペンタンジオールジイソブチレート（ＴＸＩＢ）、酢酸エチル、酢酸ブチル等のエステル類、アセトン、メチルエチルケトン、メチルイソブチルケトン、メチルシクロヘキサノン等のケトン類、テトラヒドロフラン、セロソルブアセテート、ブチルセロソルブアセテート等のエーテルエステル類、Ｎ，Ｎ−ジメチルホルムアミド、Ｎ，Ｎ−ジメチルアセトアミド、１−メチル−２−ピロリドン、１，３−ジメチル−２−イミダゾリジノン等の含窒素系溶剤等が挙げられ、さらには、ＶＯＣ対策の面からは、Ｎ−アルキル−２−ピロリドン（ここでアルキル基はオクチル基以上であればよい）、２，２，４−トリメチル−１，３−ペンタンジオールイソブチレート−２−エチルヘキサノエート、２，２，４−トリメチル−１，３−ペンタンジオールジ−２−エチルヘキサノエート、リシノール酸のアルキルエステル（ここでアルキル基は炭素数１以上である）やアジピン酸のジアルキルエステル（ここでアルキル基は炭素数８以上である）等を配合することもできる。ハンドリングの容易さやコスト面からは芳香族系溶剤が好ましい。希釈剤および又は可塑剤として、例えば、ジオクチルフタレート（ＤＯＰ）、ジブチルフタレート（ＤＢＰ）、ジラウリルフタレート（ＤＬＰ）、ブチルベンジルフタレート（ＢＢＰ）、ジオクチルアジペート、ジイソノニルフタレート、ジイソデシルアジペート、ジイソデシルフタレート、トリオクチルホスヘート、トリス（クロロエチル）フォスフェート、トリス（ジクロロプロピル）フォスフェート、アジピン酸プロピレングリコールポリエステル、アジピン酸ブチレングリコールポリエステル、エポキシステアリン酸アルキル、エポキシ化大豆油等が挙げられ、これらは単独又は混合して使用することができる。
配合量は任意であるが、たとえば、ウレタンプレポリマー１００重量部に対して１〜１００重量部程度、好ましくは５〜５０重量部程度添加配合すればよい。
【００３３】
さらに、一液湿気硬化型ウレタン系接着剤及びシーラント組成物に、従来公知の任意成分が含有されていてもよい。例えば、アエロジル、合成炭酸カルシウム、カオリン、クレー、タルク、珪砂等の充填剤が使用できるが、予備乾燥が必要でないアエロジルが好適である。酸化チタン、カーボンブラック、その他の染料或いは顔料等の着色剤、粘接着付与剤、増粘剤、シランカップリング剤、チタンカップリング剤、顔料分散剤、消泡剤、紫外線吸収剤等の任意成分が含有されていてもよい。
【００３４】
以下、実施例、比較例を挙げて本発明を更に詳しく説明するが、本発明はかかる実施例、比較例により何ら制限されるものではない。尚、以下の記載において、部は重量部を表わす。
【実施例】
【００３５】
実施例１
市販の重質炭酸カルシウムであるスーパーＳ（丸尾カルシウム社製）を使用し、外熱式ロータリーキルン（高砂工業社製；外形寸法Φ１５０×２０００ｍｍ）で、外熱温度６２０℃、レトルト回転数４ｒｐｍ、角度６０ｍｍ、投入量６ｋｇ/ ｈの条件にて加熱処理した。この時、品温は４９０℃、滞留時間は約１０分であった。この産物を放冷して、ハイボルター３００型（東洋ハイテック製；ノンライナー）に目開き７５μｍのメッシュを装着して、粗粒子や凝集粒子を篩分け除去して表１に示す粉体物性を有する重質炭酸カルシウムを得た。
【００３６】
実施例２
市販の重質炭酸カルシウムであるスーパーＳＳ（丸尾カルシウム社製）を使用した以外は実施例１と同様に加熱処理した。この産物を放冷してスーパーミキサーＳＭＶ−２０（カワタ製）を使用して表面処理した。ミキサーにこの産物を６ｋｇ投入し、加温しながら品温が７０℃になってから、牛脂脂肪酸エステル４８ｇを撹拌しながら添加して品温が１３０℃に達するまで撹拌加熱処理した。その後、実施例１と同様に篩工程を経て表１に示す粉体物性を有する表面処理重質炭酸カルシウムを得た。
【００３７】
実施例３
市販の重質炭酸カルシウムであるスーパーＳＳＳ（丸尾カルシウム社製）を使用して電気炉中に４００℃で１時間強熱処理した。その産物を実施例１と同様に篩工程を経て表１に示す粉体物性を有する重質炭酸カルシウムを得た。
【００３８】
実施例４
市販の重質炭酸カルシウムであるスーパーＳＳＳ（丸尾カルシウム社製）を実施例３と同様に加熱処理し、実施例２と同様に表面処理した。その産物を実施例１と同様に篩工程を経て表１に示す粉体物性を有する表面処理重質炭酸カルシウムを得た。ただし、表面処理剤はステアリン酸であり７０℃で溶融させて投入した。その量は３６ｇとした。
【００３９】
実施例５
市販の重質炭酸カルシウムであるスーパー＃１７００（丸尾カルシウム社製）を使用した以外は実施例４と同様に、加熱処理、表面処理、篩工程を経て表１に示す粉体物性を有する表面処理重質炭酸カルシウムを得た。ただし、表面処理剤はステアリン酸ブチルであり、その量は６０ｇとした。
【００４０】
実施例６
市販の重質炭酸カルシウムであるスーパー＃２０００（丸尾カルシウム社製）を使用した以外は実施例４と同様に、加熱処理、表面処理、篩工程を経て表１に示す粉体物性を有する表面処理重質炭酸カルシウムを得た。ただし、表面処理剤であるステアリン酸の量は６０ｇとした。
【００４１】
実施例７
電気炉の温度条件を２５０℃で１時間にした以外は実施例６と同様に表面処理、篩工程を経て表１に示す粉体物性を有する表面処理重質炭酸カルシウムを得た。
【００４２】
実施例８
市販の重質炭酸カルシウムであるカルテックス５（丸尾カルシウム社製）を、流体分級機ターボクラシファイアＴＣ−１５を用いて、フィード量１．０ｋｇ/ ｈ、ローター回転数１２０００ｒｐｍ、風量１．５ｍ3 / ｍｉｎの条件で分級し、粗粉側を回収した。これを電気炉中に４００℃で１時間加熱処理した。その産物を実施例６と同様に表面処理、篩工程を経て表１に示す粉体物性を有する表面処理重質炭酸カルシウムを得た。但し、表面処理剤であるステアリン酸の量は８２．５ｇとした。
【００４３】
比較例１
市販の重質炭酸カルシウムであるＮ−３５（丸尾カルシウム社製）。
【００４４】
比較例２
市販の重質炭酸カルシウムであるスーパーＳ（丸尾カルシウム社製）。
【００４５】
比較例３
市販の表面処理重質炭酸カルシウムであるＭＣコートＳ−１３（丸尾カルシウム社製）。
【００４６】
比較例４
市販の表面処理重質炭酸カルシウムであるＭＣコートＳ−２０（丸尾カルシウム社製）。
【００４７】
比較例５
分級しなかったこと以外は実施例８と同様に、表面処理して、篩工程を経て表１に示す粉体物性を有する表面処理重質炭酸カルシウムを得た。
【００４８】
【表１】
2014019605.tif 000002
【００４９】
実施例９〜１６、比較例６〜１０
実施例１〜８、比較例１〜５によって得られた重質炭酸カルシウムを用いて、下記要領にて各合成樹脂組成物を作成し、貯蔵安定性試験を行った。試験結果を表２に記す。
尚、シリカは１１０℃、３時間オーブンで事前乾燥したが、重質炭酸カルシウムについては事前乾燥はおこなっていない。
（ポリウレタン一液接着剤）
Ｌ−１０３６      ：５４０部    三井武田ケミカル社製（ポリウレタン樹脂）
ミネラルスピリット：６０部      （溶剤）
アエロジル２００  ：２．４部    デグッサジャパン社製（シリカ）
重質炭酸カルシウム：４００部
【００５０】
＜貯蔵安定性試験＞
上記配合で、ダルトン万能混合機（ダルトン社製：２Ｌ）を用いて攪拌混合して、合成樹脂組成物を得た。これをカートリッジに詰めて、２３℃×１日経過した粘度（２ｒｐｍ：Ｖ１、２０ｒｐｍ：Ｖ２）、ＴＩ値（ＴＩ23値：Ｖ１／Ｖ２）を測定し、その後、７０℃×１日経過後の粘度（２ｒｐｍ：Ｖ３、２０ｒｐｍ：Ｖ４）、ＴＩ値（ＴＩ70値：Ｖ３／Ｖ４）を測定し、更に、粘度変化率（２ｒｐｍ：Ｖ３／Ｖ１×１００、２０ｒｐｍ：Ｖ４／Ｖ２×１００）を測定して貯蔵安定性を評価した。  
＜塗布外観＞  
また、上記配合で混合撹拌した合成樹脂組成物を取り、スレート板に約１ｍｍに薄く延ばして、その外観を目視で以下の判定基準で判断した。
○；塗布面が均一で凝集物が見当たらない。
△；塗布面は均一であるが凝集物が数個確認できる。
×；塗布面が不均一で凝集物が多く確認できる。
＜沈降試験＞
また、上記配合で混合撹拌した合成樹脂組成物を透明なマヨネーズ瓶に入れて、恒温恒湿槽中に静置して７０℃×７日経過した合成樹脂組成物を目視で以下の判定基準で判断した。
○：沈降物は全く無いか瓶底に僅かに沈降物が見られる。
△：瓶底に薄く沈降物が見られるが支障なく使用できる。
×：瓶底でハードケーキになっている。
【００５１】
【表２】
2014019605.tif 000003
【００５２】
以上のように、本発明の重質炭酸カルシウムは、前処理の乾燥工程を省略しても貯蔵安定性が良く、チキソ性を維持した接着剤を提供することができる。
【００５３】
実施例１７〜２４、比較例１１〜１５
実施例１〜８、比較例１〜５によって得られた重質炭酸カルシウムを用いて、下記要領にて各合成樹脂組成物を作成し、貯蔵安定性試験を行った。試験結果を表３に記す。
尚、シリカは１１０℃、３時間オーブンで事前乾燥したが、重質炭酸カルシウムについては事前乾燥はおこなっていない。
（変性シリコーン一液シーラント）
ＭＳポリマー２０３  ：５４０部    カネカ社製（変性シリコーン樹脂）
ＤＩＮＰ            ：３０部      ジェイプラス社製（溶剤）
アエロジル２００    ：８部        デグッサジャパン社製（シリカ）
ＫＢＭ１００３      ：３部        信越化学工業社製（脱水剤）
ネオスタンＵ２２０Ｈ：１部        日東化成社製（スズ触媒）
ＫＢＭ−６０３      ：１部        信越化学工業社製（接着付与剤）
重質炭酸カルシウム  ：１００部
【００５４】
＜貯蔵安定性試験＞
上記配合で、ダルトン万能混合機（ダルトン社製：２Ｌ）を用いて攪拌混合して、合成樹脂組成物を得た。これをカートリッジに詰めて、２３℃×１日経過した粘度（１ｒｐｍ：Ｖ１、１０ｒｐｍ：Ｖ２）、ＴＩ値（ＴＩ23値：Ｖ１／Ｖ２）を測定し、その後、５０℃×７日経過後の粘度（１ｒｐｍ：Ｖ３、１０ｒｐｍ：Ｖ４）、ＴＩ値（ＴＩ50値：Ｖ３／Ｖ４）を測定し、更に、粘度変化率（１ｒｐｍ：Ｖ３／Ｖ１×１００、１０ｒｐｍ：Ｖ４／Ｖ２×１００）を測定して貯蔵安定性を評価した。  
＜分散性試験＞
また、上記配合で混合攪拌した合成樹脂組成物を取り、ガラス板に縦５ｃｍ以上、横５ｃｍ以上、厚み１ｍｍ以下になるようにヘラで薄く塗り広げた。その外観を目視により以下の基準で判定した。
○：５ｃｍ四方の塗布面に０．５ｍｍ以上の凝集物が見当たらない。
△：５ｃｍ四方の塗布面に０．５ｍｍ以上の凝集物が１個または２個ある。
×：５ｃｍ四方の塗布面に０．５ｍｍ以上の凝集物が３個以上ある。
【００５５】
【表３】
2014019605.tif 000004
【００５６】
以上のように、本発明の重質炭酸カルシウムは、前処理の乾燥工程を省略しても貯蔵安定性に優れたシーラントを提供することができる。
【産業上の利用可能性】
【００５７】
以上のとおり、本発明の表面処理重質炭酸カルシウムは、乾式で生産できるためにコスト的に有利で、例えば、一液型湿気硬化性接着剤やシーラント等の硬化性樹脂に配合するにあたって、予備乾燥することなく、あるいは簡単な予備乾燥で十分な脱水処理を可能とする表面処理重質炭酸カルシウムが提供される。
また、本発明の表面処理重質炭酸カルシウムは、低水分性であるため、バイオプラスチック、ＰＥＴやＰＥＮのような加水分解しやすいポリエステル系の樹脂や、ガラス転移点が高く高温で混練する必要があるナイロン、ポリカーボネート等のエンジニアリングプラスチックと呼ばれる樹脂にも好適で、その有用性は極めて大である。